(57)【要約】      （修正有）【課題】高い放電容量を保持したまま、初期を除く充放電サイクル中に生じる不可逆容量が抑制された非水電解質二次電池の提供。【解決手段】負極に含まれる負極活物質がＳｉとＯとを構成元素に含む材料を有し、非水電解質が式（１）で表される環状硫酸エステルを含有する非水電解質二次電池。2017010742.tif 000012（Ｒは炭素数１〜３の炭化水素基；水素の一部がフッ素で置換されても良い）【選択図】なし【特許請求の範囲】
【請求項１】
正極、負極及び非水電解質を備えた非水電解質二次電池であって、
前記負極に含まれる負極活物質が、ＳｉとＯとを構成元素に含む材料を有し、
前記非水電解質が下記式（１）で表される化合物を含有することを特徴とする非水電解質二次電池。
【化８】
2017010742.tif 000010
（但し、Ｒは炭素数１〜３の炭化水素基であり、水素の一部又は全部がフッ素で置換されていてもよい。）
【請求項２】
上記式（１）で表される化合物が、下記式（２）で表される１，２-プロパンジオール硫酸エステルであることを特徴とする請求項１に記載の非水電解質二次電池。
【化９】
2017010742.tif 000011
【発明の詳細な説明】
【技術分野】
【０００１】
本発明は、非水電解質二次電池に関する。
【背景技術】
【０００２】
リチウム二次電池に代表される非水電解質二次電池は、携帯用端末、電気自動車、ハイブリッド自動車等に広く用いられており、今後もエネルギー密度の向上が期待されている。なかでも、電気自動車については、電気自動車が普及する障壁として航続距離の問題が挙げられる。航続距離の向上には内装する非水電解質二次電池の充放電容量の向上が不可欠である。現在、実用化されている非水電解質二次電池の負極活物質には炭素材料が、正極活物質にはリチウム遷移金属酸化物が主に用いられている。
【０００３】
充放電容量をさらに向上させるため、炭素材料の理論容量を超えるエネルギー密度を有する負極材料が求められており、Ｓｉを構成元素とする金属、合金、又は化合物を負極活物質として用いることが検討されている。
Ｓｉを構成元素に含む負極活物質は、Ｌｉイオンと固溶体や金属間化合物を形成することにより、Ｌｉイオンを多量に貯蔵することができる。
【０００４】
この負極活物質は、初回充放電時に不可逆容量が生じるため、初期充放電効率が低いことが知られている。また、充放電サイクルに伴う体積膨張・収縮が大きいため、充放電サイクル性能が低下することも知られている。
【０００５】
特許文献１には、「非水溶媒と、電解質と、環状硫酸エステルもしくは環状スルホン酸エステルと、‥チオール［‥］を含有し、前記チオールはカルボキシ基、前記カルボキシレート基、前記アミノ基のいずれかを一つ以上有する化合物から成る非水電解液。」（請求項１）、及び「正極と、負極と、セパレータと、前記請求項１ないし７のいずれかに記載の非水電解液を備え、前記負極は、シリコンを含有することを特徴とするリチウムイオン二次電池。」（請求項８）の発明が記載されている。
この発明について、（０００３）〜（０００５）には、リチウムイオン二次電池における放電容量低下の原因について、「ＳＥＩ（ｓｕｒｆａｃｅ  ｅｌｅｃｔｒｏｎｉｃ  ｉｎｔｅｒｐｈａｓｅ）と呼ばれる皮膜が負極活物質上に生成されるが、この皮膜が過剰に生成されて抵抗が増大することが容量低下の一員となりやすい。」、特に、「高容量を持つことで注目されているシリコンやスズを含有する負極に対しては、不十分であった。」と記載されている。
そして、実施例には、上記の「環状硫酸エステル」として、「１，３，２−ジオキサチオラン２，２−ジオキシド」を含む非水電解液と、シリコン／酸化シリコン＝１／２（重量比）の混合物を負極活物質とするリチウムイオン二次電池が記載され、４００サイクル後の容量維持率が優れ、サイクル特性が良好であったと記載されている。
【０００６】
特許文献２には、「層状構造のリチウム含有複合酸化物を活物質とする正極、負極、セパレータおよび非水電解液を備え、満充電時の正極の電位がＬｉ基準で４．３５Ｖ以上となる非水電解液二次電池であって、上記非水電解液が、ビニルエチレンカーボネートまたはその誘導体と、下記一般式（１）で表される環状硫酸エステル誘導体または下記一般式（２）で表される環状スルホン酸エステル誘導体とを含有することを特徴とする非水電解液二次電池。」（請求項１）の発明が記載されている。
環状硫酸エステル誘導体としては、（００３３）に「１，２−プロパンジオール硫酸エステル」が例示され、負極活物質としては、（００４４）に「黒鉛、熱分解炭素類、コークス類、ガラス状炭素類、有機高分子化合物の焼成体、メソカーボンマイクロビーズ、炭素繊維、活性炭などの炭素材料；Ｓｉ、Ｓｎなどのリチウムと合金化可能な元素で構成される金属または該元素を含有する合金あるいは酸化物」が例示されている。実施例４には、「１，２−プロパンジオール硫酸エステル」を含有する非水電解液と、人造黒鉛である負極活物質とを有する非水電解質二次電池が記載され、２００サイクル目の容量維持率が向上したことが記載されている。
【０００７】
特許文献３には、「リチウムを活物質とする負極、正極、溶質および有機溶媒からなる非水系電解液、セパレータおよび外缶を備えた非水系電解液電池において、前記有機溶媒として、式（１）で表される化合物を少なくとも一種類含み、前記正極に用いた集電体の材質および前記外缶の正極側における電解液との接液部分の材質が弁金属またはその合金であることを特徴とする非水系電解液電池。
[化１］Ｒ1−Ａ−Ｒ2（１）
（式中、‥Ｒ1とＲ2は互いに結合して−Ａ−とともに不飽和結合を含んでいてもよい環状構造を形成し、Ａは式（２）〜（５）のいずれかで表される構造を有する）」の発明が記載されており、Ａが式（５）である場合の具体例として、（００１９）には、「硫酸ジメチル、硫酸ジエチル、硫酸エチルメチル、硫酸メチルプロピル、硫酸エチルプロピル、硫酸メチルフェニル、硫酸エチルフェニル、硫酸フェニルプロピル、硫酸ベンジルメチル、硫酸ベンジルエチル等の鎖状硫酸エステル；エチレングリコール硫酸エステル、１，２−プロパンジオール硫酸エステル、１，３−プロパンジオール硫酸エステル、１，２−ブタンジオール硫酸エステル、１，３−ブタンジオール硫酸エステル、２，３−ブタンジオール硫酸エステル、フェニルエチレングリコール硫酸エステル、メチルフェニルエチレングリコール硫酸エステル、エチルフェニルエチレングリコール硫酸エステル等の環状硫酸エステル；および上記鎖状硫酸エステルや環状硫酸エステルのハロゲン化物を挙げることができる。」と記載されている。
また、負極を構成する材料として、（００２３）には、炭素質材料と並んで、「酸化錫、酸化珪素等のリチウムを吸蔵・放出可能な金属酸化物材料」が例示されている。
実施例には、エチレンサルファイト（ＥＳ）、ジメチルサルファイト（ＤＭＳ）、スルフォラン（ＳＬＡ）、スルフォレン（ＳＬＥ）、１，３−プロパンスルトン（ＰＳＬ）、環状カーボネートであるエチレンカーボネート（ＥＣ）、鎖状カーボネートであるジエチルカーボネート（ＤＥＣ）、環状エステルであるγ−ブチロラクトン（ＧＢＬ）、鎖状エステルであるプロピオン酸メチル（ＭＰ）、環状エーテルであるテトラヒドロフラン（ＴＨＦ）、鎖状エーテルであるジメトキシエタン（ＤＭＥ）を表１に示す組成で混合した溶媒を用いた電解液と人造黒鉛を負極材料とする非水電解液電池が記載されており、サイクル特性に優れた二次電池を提供できることが記載されている。
【０００８】
特許文献４には、「リチウムを吸蔵・放出可能な正極と、リチウムを吸蔵・放出可能な負極と、前記正極と前記負極との間に配置されたセパレータと、非水電解液とを含む非水電解液二次電池であって、前記非水電解液は、下記化学式（１）で表される１，２−プロパンジオール硫酸エステルを含み、前記１，２−プロパンジオール硫酸エステルの含有量は、前記非水電解液の全質量に対して０．１質量％以上２０質量％以下であることを特徴とする非水電解液二次電池。」（請求項１）の発明が記載されている。
この発明は、サイクル特性と高温貯蔵特性の向上を解決しようとするものであり、負極活物質については、（００２１）に、「黒鉛、熱分解炭素類、コークス類、ガラス状炭素類、有機高分子化合物の焼成体、メソカーボンマイクロビーズ、炭素繊維、活性炭、Ｓｉ、Ｓｎなどのリチウムと合金化可能な金属又はその合金」が例示され、実施例として、「人造黒鉛」が用いられている。
【先行技術文献】
【特許文献】
【０００９】
【特許文献１】特開２０１４−２２２６２４号公報
【特許文献２】特開２００９−１０４８３８号公報
【特許文献３】特開平１１−１６２５１１号公報
【特許文献４】特開２００６−１４０１１５号公報
【発明の概要】
【発明が解決しようとする課題】
【００１０】
特許文献１には、シリコン酸化物を活物質として含む負極を有する電池の電解液溶媒に環状硫酸エステルを添加して、良好な低温サイクル特性と低温特性を得ることが記載されている。ここで、具体的に提示されている環状硫酸エステルは、１，３，２−ジオキサチオラン２，２−ジオキシドのみである。また、チオールを共に添加することが必須である。
特許文献２、３の実施例において用いられている負極活物質は黒鉛のみであって、シリコン酸化物を負極活物質とする負極の初期を除く充放電サイクル中の不可逆容量について、示唆するものでない。
特許文献４には、非水電解液に１，２−プロパンジオール硫酸エステルを添加することは記載されているが、負極活物質として、シリコン酸化物は例示されていないし、実施例は黒鉛負極のみであって、やはり、シリコン酸化物を負極活物質とする負極の初期を除く充放電サイクル中の不可逆容量について、知見を提供するものでない。
【００１１】
上記したように、Ｓｉを含む負極活物質は、初回充放電時に不可逆容量が生じるため、初期充放電効率が低いという特徴が知られている。しかし、この特徴は、電池設計上有効に利用できる。例えば、「リチウム過剰型」の正極活物質を用いた正極を備えた電池では、最初の充電で使用時よりも貴な正極電位に至ってリチウムを引き抜く充電方法が採用される。このような電池に用いる負極として、上記のような初期充放電効率が低い負極を組み合わせることによって、正負極の容量バランスが調整された電池を提供できる。
一方、初期を除く充放電サイクル中に生じる不可逆容量については、これが大きければ大きいほど、同じ放電容量を得るために必要な充電電気量が嵩むという問題が生じる。そこで、本発明者は、初期を除く充放電サイクル中に生じる不可逆容量に着目した。
【００１２】
本発明者は、Ｓｉを含む負極活物質の中でも、Ｓｉ金属又はＳｉ合金より充放電効率が優れるＳｉとＯとを構成元素に含む材料に着目し、この材料を活物質として含む負極を有する非水電解質二次電池において、高い放電容量を保持したまま、初期を除く充放電サイクル中の不可逆容量を抑制することを本発明の課題とする。
【課題を解決するための手段】
【００１３】
本発明は上記の課題を解決するために、以下の手段を採用するものである。
１．正極、負極及び非水電解質を備えた非水電解質二次電池であって、前記負極に含まれる負極活物質が、少なくともＳｉとＯとを構成元素に含む材料を有し、前記非水電解質が下記式（１）で表される化合物を含有する非水電解質二次電池。
【化１】
2017010742.tif 000002
（但し、Ｒは炭素数１〜３の炭化水素基であり、水素の一部又は全部がフッ素で置換されていてもよい。）
２．上記式（１）で表される化合物が、下記式（２）で表される１，２-プロパンジオール硫酸エステルである上記１．の非水電解質二次電池。
【化２】
2017010742.tif 000003
【発明の効果】
【００１４】
本発明により、高い放電容量を保持したまま、初期を除く充放電サイクル中に生じる不可逆容量を抑制された非水電解質二次電池を提供することができる。
【図面の簡単な説明】
【００１５】
【図１】本発明に係る非水電解質二次電池の一実施形態を示す外観斜視図
【図２】本発明に係る非水電解質二次電池を複数個集合した蓄電装置を示す概略図
【発明を実施するための形態】
【００１６】
本発明は、非水電解質二次電池の負極に含まれる負極活物質が、ＳｉとＯとを含む材料を有し、非水電解質が下記式（１）で表される化合物を含有することを特徴とするものである。
【化３】
2017010742.tif 000004
【００１７】
ＳｉとＯとを構成元素に含む材料は、一般式ＳｉＯｘ（０．５≦ｘ≦１．５）で表されるシリコン酸化物に代表される。前記ｘは０．７以上が好ましい。また、前記ｘは１．３以下が好ましい。
ＳｉＯｘを負極活物質として用いた場合、負極にリチウムが吸蔵された充電状態において、ＳｉＯｘ粒子の表面に、ＳｉＬｉ４．４及びＬｉ２Ｏが点在して形成されていると推定される。一方、Ｓｉ又はＳｉ合金を負極活物質として用いた場合、Ｓｉ又はＳｉ合金粒子の表面に、ＳｉＬｉ４．４が形成されていると推定される。Ｌｉ２Ｏは、ＳｉＬｉ４．４に比べて、電解液との界面においてより安定して存在できることが、ＳｉＯｘは、Ｓｉ又はＳｉ合金よりも、フロート充電性能若しくは充放電効率が優れる理由と考えられる。
【００１８】
本発明者は、ＳｉＯｘを活物質とする負極を備える電池において、初期を除く充放電サイクル中に生じる不可逆容量が大きいと、放電容量を維持するために必要な充電電気量が増大することから、この不可逆容量が生じるメカニズムについて検討したところ、次の知見を得た。
初回充電時には、ＳｉＯｘ活物質由来の不可逆容量に加えて、固−液界面の反応によりＳｉＯｘの表面に安定な保護被膜が形成されることに伴い、一定の電気量が消費される。一方、初期を除く充放電サイクル中においては、充放電時のＬｉ挿入・脱離による体積膨張・収縮がＳｉＯｘ粒子の表面に割れを生じさせ、新たな固−液界面が生じるため、不可逆容量が生じる。
上記の知見に基づき、ＳｉＯｘを活物質とする負極と組み合わせて、より速やかに安定な被膜を形成し得る非水電解質について、種々検討した。その結果、非水電解質に上記式（１）で表される化合物を添加することにより、充放電サイクル中に安定な保護機能を有する被膜を形成することができ、初期を除く充放電サイクル中に生じる不可逆容量が抑制されることを見出し、本発明をなすに至った。
以下、本発明の非水電解質二次電池について詳述する。
【００１９】
（負極）
本発明は、負極活物質としてＳｉとＯとを構成元素に含む材料を用いることにより、放電容量の大きい、高エネルギー密度の非水電解質二次電池を得ることができる。
【００２０】
ＳｉとＯとを構成元素に含む材料は、粒子表面の少なくとも一部を導電性物質で被覆して負極活物質とすることが好ましい。ＳｉとＯとを構成元素に含む材料を導電性物質で被覆した負極活物質を用いることにより、充放電サイクル性能に優れた非水電解質二次電池を得ることができる。
【００２１】
ＳｉとＯとを構成元素に含む材料を被覆する導電性物質としては、Ｃｕ、Ｎｉ、Ｔｉ、Ｓｎ、Ａｌ、Ｃｏ、Ｆｅ、Ｚｎ、Ａｇ若しくはこれらの二種以上の合金又は炭素材料が挙げられる。なかでも、炭素材料を用いて、炭素材料（カーボン）で被覆されたＳｉＯｘとすることが好ましい。
【００２２】
ＳｉとＯとを構成元素に含む材料を、炭素材料で被覆する方法としては、ベンゼン、トルエン、キシレン、メタンなどを炭素源として気相中で分解し、粒子の表面に化学的に蒸着させるＣＶＤ方法、ピッチ、タールあるいはフルフリルアルコールなどの熱可塑性樹脂を粒子の表面に塗布した後に焼成する方法、あるいは粒子と炭素材料との間に機械的エネルギーを作用させて複合体を形成するメカノケミカル反応を用いた方法を用いることができる。なかでも、均一に炭素材料を被覆できることからＣＶＤ法を用いることが好ましい。
【００２３】
また、ＳｉとＯとを構成元素に含む材料が導電性物質で被覆された活物質において、活物質に対する導電性物質の割合は、１〜２０質量％であることが好ましい。導電性物質の被覆量は、導電性を充分に確保し、充放電サイクル性能を向上させるためには２質量％以上であることが好ましく、また、高い放電容量を得るためには２０質量％以下であることが好ましい。
【００２４】
ＳｉとＯとを構成元素に含む活物質、又は、ＳｉとＯとを構成元素に含み、導電性物質で被覆された活物質に、炭素材料を混合して負極とすることが好ましい。炭素材料としては、天然黒鉛、人造黒鉛、アセチレンブラック、ケッチェンブラック、気相成長炭素繊維などが挙げられる。なかでも、導電性を充分に確保できることから、黒鉛、例えば、平均粒径（Ｄ５０）が１〜１５μｍの鱗片状黒鉛を含有することがより好ましい。ＳｉとＯとを構成元素に含み、導電性物質で被覆された活物質：炭素材料の比は、質量比で２０：８０〜９０：１０とすることが好ましく、４０：６０〜８０：２０とすることがより好ましい。
【００２５】
本発明において、負極バインダーは、ポリイミド、ポリアミド、及びポリアミドイミドよりなる群から選択される１種又は２種以上であることが好ましい。
弾性率の高いポリイミド等で活物質同士を強固に結着することができる。
ポリイミド、ポリアミド、ポリアミドイミドの弾性率は、３ＧＰａ以上が好ましい。また、伸び率は、２５％以下が好ましい。
【００２６】
前述した負極活物質と負極バインダーを、Ｎ−メチル−２−ピロリドン（ＮＭＰ）、トルエン等の有機溶媒と混練して負極合剤ペーストを得る。
得られた負極合剤ペーストを銅箔等の集電体の上に塗布し、乾燥して溶媒を除去し、プレスして目標の多孔度に調整することができる。
【００２７】
負極合剤層の塗布質量は、１〜２０ｍｇ／ｃｍ２とすることが好ましく、負極の多孔度は、１０〜６５％とすることが好ましい。
前記塗布方法については、例えば、アプリケーターロールなどのローラーコーティング、スクリーンコーティング、ドクターブレード方式、スピンコーティング、バーコータ等の手段を用いて任意の厚さ及び任意の形状に塗布することが好ましいが、これらに限定されるものではない。
以上のようにして、本発明に係る負極を作製することができる。
【００２８】
（正極）
正極活物質としては、二酸化マンガン、五酸化バナジウムのような遷移金属化合物や、硫化鉄、硫化チタンのような遷移金属カルコゲン化合物、Ｌｉ１＋ＸＭｅＯ２（１≦ｘ、ＭｅはＣｏ、Ｎｉ及びＭｎから選択される一種以上の遷移金属）で表されるα−ＮａＦｅＯ２型、又はＬｉＭｎ２Ｏ４等のスピネル型のリチウム遷移金属複合酸化物、これらの複合酸化物の遷移金属サイト又はリチウムサイトをＡｌ、Ｖ、Ｆｅ、Ｃｒ、Ｔｉ、Ｚｎ、Ｓｒ、Ｍｏ、Ｗ、Ｍｇなどの金属元素、若しくはＰ、Ｂなどの非金属元素で置換した化合物、ＬｉＦｅＰＯ４等のオリビン型のリン酸化合物を用いることができる。
この中では、Ｌｉ（ＮｉｘＣｏｙＭｎｚ）Ｏ２（ｘ+ｙ+ｚ＝１）で表されるいわゆるＮＣＭ型や、Ｌｉ１＋αＭｅ１−αＯ２（０＜α、ＭｅはＣｏ、Ｎｉ及びＭｎから選択される一種以上の遷移金属）で表されるリチウムが過剰なα−ＮａＦｅＯ２型の正極活物質が、負極活物質の高容量性を活かす組み合わせとして好ましい。
【００２９】
正極のバインダーには、ポリテトラフルオロエチレン（ＰＴＦＥ），ポリフッ化ビニリデン（ＰＶＤＦ），ポリエチレン，ポリプロピレン等の熱可塑性樹脂、エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。負極と同じ樹脂材料を用いてもよい。また、バインダーの添加量は、正極の総質量に対して１〜５０質量％が好ましく、特に２〜３０質量％が好ましい。
【００３０】
正極活物質及びバインダーに、必要に応じて導電剤、増粘剤、フィラー等の他の構成成分を混練する。
【００３１】
導電剤としては、電池性能に悪影響を及ぼさない電子伝導性材料であれば限定されないが、通常、天然黒鉛（鱗状黒鉛，鱗片状黒鉛，土状黒鉛等）、人造黒鉛、カーボンブラック、アセチレンブラック、ケッチェンブラック、カーボンウィスカー、炭素繊維、金属（銅，ニッケル，アルミニウム，銀，金等）粉、金属繊維、導電性セラミックス材料等の導電性材料を１種またはそれらの混合物として含ませることができる。
【００３２】
これらの中で、導電剤としては、電子伝導性及び塗工性の観点よりアセチレンブラックが望ましい。導電剤の添加量は、正極または負極の総重量に対して０．１重量％〜５０重量％が好ましく、特に０．５重量％〜３０重量％が好ましい。特にアセチレンブラックを０．１〜０．５μｍの超微粒子に粉砕して用いると必要炭素量を削減できるため望ましい。
【００３３】
フィラーとしては、電池性能に悪影響を及ぼさない材料であれば何でも良い。通常、ポリプロピレン，ポリエチレン等のオレフィン系ポリマー、無定形シリカ、アルミナ、ゼオライト、ガラス、炭素等が用いられる。フィラーの添加量は、正極または負極の総重量に対して添加量は３０重量％以下が好ましい。
【００３４】
正極活物質とバインダー、及び導電材等を溶媒と混合した後、負極と同様の手段を用いてアルミニウム箔等の集電体の上に塗布又は圧着し、８０〜２００℃の温度で加熱乾燥処理して正極を作製することができる。  
【００３５】
（非水電解質）
本発明に係る非水電解質は、電解質塩を非水溶媒に溶解した電解質に、下記式（１）で表される化合物を添加したものである。
【化４】
2017010742.tif 000005
（但し、Ｒは炭素数１〜３の炭化水素基であり、水素の一部又は全部がフッ素で置換されていてもよい。）
この化合物は、Ｒの炭素数が１〜３であるので、非水電解質の主溶媒に対する溶解度が高い。また、Ｒの炭素鎖が長すぎないので、緻密な保護膜形成を妨げる立体障害を起こすことがない。Ｒは炭素数が２以下であることが好ましい。
具体的な化合物には、１，２−プロパンジオール硫酸エステル、１，２−ブタンジオール硫酸エステル、１，２−ペンタジオール硫酸エステル、及びこれらのフッ素置換体が含まれる。以下、この化合物を「式（１）の環状硫酸エステル」という場合がある。
式（１）の環状硫酸エステルの添加量は、本発明の効果が十分に奏されるものとするため、非水電解質に対して０．１質量％以上が好ましく、０．４質量％以上がより好ましく、１．０質量％以上がさらに好ましい。また、非水電解質のイオン伝導度を十分なものとするため、非水電解質に対して１０質量％以下が好ましく、５質量％以下がより好ましく、３質量％以下がさらに好ましい。
【００３６】
非水電解質に用いる非水溶媒は、非水電解質二次電池に通常使用されるものから選択することができる。例えば、プロピレンカーボネート、エチレンカーボネート、ブチレンカーボネート、クロロエチレンカーボネート、ビニレンカーボネート等の環状炭酸エステル類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等を挙げることができるが、これらに限定されない。これらの溶媒は、通常、誘電率、粘度、作動温度域等を調整するために２種以上混合して用いられる。
【００３７】
非水電解質に用いる電解質塩としては、例えば、ＬｉＣｌＯ４，ＬｉＢＦ４，ＬｉＡｓＦ６，ＬｉＰＦ６，ＬｉＢ（Ｃ２Ｏ４）２，ＬｉＳＣＮ，ＬｉＢｒ，ＬｉＩ，Ｌｉ２ＳＯ４，Ｌｉ２Ｂ１０Ｃｌ１０，ＮａＣｌＯ４，ＮａＩ，ＮａＳＣＮ，ＮａＢｒ，ＫＣｌＯ４，ＫＳＣＮ等のリチウム（Ｌｉ）、ナトリウム（Ｎａ）またはカリウム（Ｋ）の１種を含む無機イオン塩、ＬｉＣＦ３ＳＯ３，ＬｉＮ（ＣＦ３ＳＯ２）２，ＬｉＮ（Ｃ２Ｆ５ＳＯ２）２，ＬｉＮ（ＣＦ３ＳＯ２）（Ｃ４Ｆ９ＳＯ２），ＬｉＣ（ＣＦ３ＳＯ２）３，ＬｉＣ（Ｃ２Ｆ５ＳＯ２）３，（ＣＨ３）４ＮＢＦ４，（ＣＨ３）４ＮＢｒ，（Ｃ２Ｈ５）４ＮＣｌＯ４，（Ｃ２Ｈ５）４ＮＩ，（Ｃ３Ｈ７）４ＮＢｒ，（ｎ−Ｃ４Ｈ９）４ＮＣｌＯ４，（ｎ−Ｃ４Ｈ９）４ＮＩ，（Ｃ２Ｈ５）４Ｎ−ｍａｌｅａｔｅ，（Ｃ２Ｈ５）４Ｎ−ｂｅｎｚｏａｔｅ，（Ｃ２Ｈ５）４Ｎ−ｐｈｔｈａｌａｔｅ、ステアリルスルホン酸リチウム、オクチルスルホン酸リチウム、ドデシルベンゼンスルホン酸リチウム等の有機イオン塩等が挙げられ、これらのイオン性化合物を単独、あるいは２種類以上混合して用いることが可能である。
【００３８】
ＬｉＰＦ６又はＬｉＢＦ４と、ＬｉＮ（Ｃ２Ｆ５ＳＯ２）２のようなパーフルオロアルキル基を有するリチウム塩とを混合して用いることにより、さらに電解質の粘度を下げることができるので、低温特性をさらに高めることができ、また、自己放電を抑制することができる。
【００３９】
非水電解質における電解質塩の濃度としては、高い電池特性を有する非水電解質二次電池を確実に得るために、０．１ｍｏｌ／ｌ〜５ｍｏｌ／Ｌが好ましく、さらに好ましくは、０．５ｍｏｌ／ｌ〜２．５ｍｏｌ／Ｌである。
【００４０】
（セパレータ）
セパレータとしては、織布、不織布、合成樹脂微多孔膜等を用いることができ、特に、合成樹脂微多孔膜が好適に用いることができる。その材質としては、ナイロン、セルロースアセテート、ニトロセルロース、ポリスルホン、ポリアクリロニトリル、ポリフッ化ビニリデン、およびポリプロピレン、ポリエチレン、ポリブテン等のポリオレフィンが例示される。なかでもポリエチレンおよびポリプロビレン製微多孔膜、またはこれらを複合した微多孔膜などのポリオレフィン系微多孔膜が、厚さ、膜強度、膜抵抗等の面で好適に用いられる。
【００４１】
（非水電解質二次電池の構成）
その他の電池の構成要素としては、端子、絶縁板、電池ケース等があるが、これらの部品は従来用いられてきたものをそのまま用いて差し支えない。
【００４２】
図１に、本発明に係る非水電解質二次電池の一実施形態である矩形状の非水電解質二次電池１の外観斜視図を示す。なお、同図は、容器内部を透視した図としている。図１に示す非水電解質二次電池１は、電極群２が電池容器３に収納されている。電極群２は、正極活物質を備える正極と、負極活物質を備える負極とが、セパレータを介して捲回されることにより形成されている。正極は、正極リード４’を介して正極端子４と電気的に接続され、負極は、負極リード５’を介して負極端子５と電気的に接続されている。
【００４３】
本発明に係る非水電解質二次電池の形状については特に限定されるものではなく、円筒型電池、角型電池（矩形状の電池）、扁平型電池等が一例として挙げられる。本発明は、上記の非水電解質二次電池を複数個集合した蓄電装置としても実現することができる。蓄電装置の一実施形態を図２に示す。図２において、蓄電装置３０は、複数の蓄電ユニット２０を備えている。それぞれの蓄電ユニット２０は、複数のリチウム二次電池１を備えている。前記蓄電装置３０は、電気自動車（ＥＶ）、ハイブリッド自動車（ＨＥＶ）、プラグインハイブリッド自動車（ＰＨＥＶ）等の自動車用電源として搭載することができる。
【実施例】
【００４４】
以下に、実施例を例示して本発明をさらに詳細に説明するが、本発明は、以下の実施の形態に限定されるものではない。
上記したように、Ｓｉを含む負極活物質は、初期充放電効率が低いという特徴を生かして、「リチウム過剰型」正極活物質を用いた正極を備える非水電解質電池の負極に用いることで、正負極の容量バランスを調整することができる。このことからわかるように、以下の実施例において、仮にそのような「リチウム過剰型」正極活物質を対極に用いると、負極の不可逆容量が、対極で生じる不可逆容量によって相殺されるため、負極の不可逆容量を正しく評価することができない。従って、以下の実施例では、対極に、充放電サイクルが進行しても負極制限の容量バランスを維持できる正極活物質であるＬｉＣｏ１／３Ｎｉ１／３Ｍｎ１／３Ｏ２を用いた。
【００４５】
＜実施例１＞
（負極の作製）
活物質として、カーボンで被覆されたＳｉＯｘ、及び、鱗片状黒鉛（ＴＩＭＣＡＬ社製、品名：ＳＦＧ−１５）を用いた。前記カーボンで被覆されたＳｉＯｘ（以下、「ＳｉＯ」ともいう。）は、ｘは約１、カーボン含有率６質量％、Ｄ５０＝５μｍである。前記鱗片状黒鉛は、流動法窒素ガス吸着法により測定されたＢＥＴ比表面積が７．７ｍ２／ｇであり、粒径（Ｄ５０）が１０μｍである。
まず、質量比で、ＳｉＯ：鱗片状黒鉛＝４：６となるように混合した。
【００４６】
次いで、ＳｉＯと鱗片状黒鉛との混合物と、芳香族ポリアミド酸の１７．５％Ｎ―メチルピロリドン（ＮＭＰ）溶液とを混合し、さらにＮＭＰを適量追加して混練分散し、スラリーを調製した。前記スラリー中の、前記ＳｉＯと鱗片状黒鉛との混合物と、前記芳香族ポリアミド酸との質量比率は、９４：６である。前記スラリーを厚さ１０μｍの銅箔集電体の両面に塗布し、乾燥工程及びプレス工程を経て、３５０ ℃で５時間、減圧下で加熱することにより、乾燥・硬化させた。前記加熱により、前記芳香族ポリアミド酸はポリイミド（ＰＩ）に変化し、合剤中でバインダーとして機能する。乾燥・硬化後の片面合剤塗布質量は３．７ｍｇ／ｃｍ２であり、負極集電体及び両面に形成された負極合剤層を含む負極板の厚みは８０μｍである。負極合剤層の多孔度は５０％である。
【００４７】
（正極の作製）
組成式ＬｉＣｏ１／３Ｎｉ１／３Ｍｎ１／３Ｏ２で表される正極活物質、導電材であるアセチレンブラック及び結着剤であるポリフッ化ビニリデン（ＰＶｄＦ）を９３：３：４の質量比率で含有し、ＮＭＰを分散媒とする正極ペーストを作製した。正極集電体である厚さ１５μｍのアルミニウム箔の両面に、前記正極ペーストを塗布後、乾燥工程及びプレス工程を経て、正極合剤層が正極集電体の両面に形成されてなる正極板を作製した。正極集電体の片方の面に形成された正極合剤層の質量は２２．７ｍｇ／ｃｍ2であり、正極集電体及び両面に形成された正極合剤層を含む正極板の厚みは１７５μｍである。正極合剤層の多孔度は３２％である。
【００４８】
（発電要素の作成）
前記の正極板と負極板の間に、空隙率５０％、厚さ２７μｍのポリエチレン製微多孔膜を用いたセパレータを介して巻回し、発電要素を作製した。
【００４９】
（非水電解質）
非水電解質には、エチレンカーボネート（ＥＣ）とエチルメチルカーボネート（ＥＭＣ）の体積比３：７の混合溶媒に１ｍｏｌ／ＬのＬｉＰＦ6を溶解したものに、さらに下記式（２）で表される１，２−プロパンジオール硫酸エステル（ＰＧＬＳＴ）２質量％を添加したものを用いた。
【化５】
2017010742.tif 000006
【００５０】
（電池の組立）
前記発電要素をアルミニウム製電槽に収納し、前記電槽内に前記非水電解質を注液し、最後に注液口を封止した。このようにして、実施例1に係る非水電解質二次電池を組み立てた。
【００５１】
＜実施例２＞
非水電解質に、１，２−プロパンジオール硫酸エステルに代えて、下記式（３）で表される１，２−ペンタジオール硫酸エステル（ＰＥＧＬＳＴ）を２質量％添加した以外は、実施例１と同様にして、実施例２に係る非水電解質二次電池を作製した。
【化６】
2017010742.tif 000007
【００５２】
＜比較例１＞
非水電解質に、１，２−プロパンジオール硫酸エステルを添加しない以外は実施例と同様にして、比較例１に係る非水電解質二次電池を作製した。
【００５３】
＜比較例２＞
非水電解質に、１，２−プロパンジオール硫酸エステルに代えて、下記式（４）で表される１，３，２−ジオキサチオラン−２，２−ジオキシド（ＤＴＤ）を２質量％添加した以外は、実施例１と同様にして、比較例２に係る非水電解質二次電池を作製した。
【化７】
2017010742.tif 000008
【００５４】
＜比較例３＞
非水電解質に、１，２−プロパンジオール硫酸エステルに代えて、ビニレンカーボネート（ＶＣ）を２質量％添加した以外は、実施例１と同様にして、比較例３に係る非水電解質二次電池を作製した。
【００５５】
＜比較例４＞
（負極の作製）
活物質としての人造黒鉛（Ｇｒ）、スチレンブタジエンゴム（ＳＢＲ）、及びカルボキシメチルセルロース（ＣＭＣ）を質量比９６．７：２．１：１．２で含有し、水を分散媒とするスラリーを調製した。このスラリーを厚さ１０μｍの銅箔集電体の両面に塗布し、乾燥して溶媒を除去し、ロールプレスを行い、多孔度３４％の負極板を得た。
【００５６】
（非水電解質）
非水電解質には、１，２−プロパンジオール硫酸エステルを添加しない以外は実施例と同様のもの（ＥＣ：ＥＭＣ＝３：７（体積比））の混合溶媒に１ｍｏｌ／ＬのＬｉＰＦ6を溶解したもの）を用いた。
【００５７】
前記負極板と、前記非水電解質を用いる以外は、実施例と同様にして比較例４に係る非水電解質二次電池を作製した。
【００５８】
＜比較例５＞
負極を比較例４と同様に作成した以外は、実施例と同様にして、比較例５に係る非水電解質二次電池を作製した。
【００５９】
次の手順で、実施例及び比較例の電池に対して、以下の試験を行った。なお、全ての試験において、充電は、充電電圧４．２Ｖの定電流定電圧充電である。放電は、定電流放電であり、放電終止電圧は、ＳｉＯ負極を用いた実施例１、２及び比較例１〜３については２．０Ｖであり、Ｇｒ負極を用いた比較例４、５については２．７５Ｖである。なお、実施例及び比較例１〜４の電池の１ＣｍＡは約９００ｍＡｈに相当する。比較例５，６の電池の１ＣｍＡは約７００ｍＡｈに相当する。
【００６０】
（１）初回不可逆容量の測定
温度２５℃の環境下で、充電電流０．１ＣｍＡ、充電時間１６ｈ、放電電流０．２ＣｍＡにて１サイクルの初回充放電を行った。このときの充電容量（ｍＡｈ）から放電容量（ｍＡｈ）を差し引いたものを「初回不可逆容量（ｍＡｈ）」として記録した。
（２）初期放電容量の測定
続いて、温度２５℃の環境下で、充電電流０．２ＣｍＡ、充電時間８ｈ、放電電流０．２ＣｍＡにて、１サイクルの充放電を行った。このときの放電容量を「初期放電容量（Ａｈ）」として記録した。
（３）初期を除く不可逆容量の測定
続いて、温度４５℃の環境下で、充電電流１ＣｍＡ、充電時間３ｈ、放電電流１ＣｍＡにて、４０サイクルの充放電を行った。この充放電サイクル試験における計４０回の充電電気量を積算した総充電電気量（ｍＡｈ）から、この充放電サイクル試験における計４０回の放電電気量を積算した総放電電気量（ｍＡｈ）を差しい引いた値を「初期を除く不可逆容量（ｍＡｈ）」として記録した。
（４）サイクル後放電容量の測定
さらに、温度４５℃の環境下で、充電電流１ＣｍＡ、充電時間３ｈ、放電電流１ＣｍＡにて、１０サイクルの充放電を行った。続いて、温度２５℃の環境下で、充電電流０．２ＣｍＡ、充電時間８ｈ、放電電流０．２ＣｍＡにて、１サイクルの充放電を行った。このときの放電容量を「サイクル後放電容量（Ａｈ）」として記録した。
【００６１】
実施例１及び比較例１〜６の非水電解質二次電池について、上記の試験結果を表１に示す。
【００６２】
【表１】
2017010742.tif 000009
【００６３】
ＳｉＯを負極活物質とする実施例１、２及び比較例１〜３の電池の間では、添加剤の有無、添加剤の種類によらず、初回不可逆容量の値に格別の差異がない。これは、初回充電によって活物質の表面に保護被膜が形成される際、ほぼ一定の量のＬｉが消費されたことを示している。また、サイクル後放電容量にも、格別の差異がない。
一方、初期を除く不可逆容量について見ると、式（１）の環状硫酸エステルを添加した非水電解質を用いた実施例１，２では、比較例１〜３に対してこの値が小さい。
これは、充放電サイクル中に負極活物質の割れが進行し、新たな固−液界面が継続的に生成する事象に対して、ＰＧＬＳＴやＰＥＧＬＳＴによって負極活物質上に緻密な保護被膜を速やかに形成され、活物質と非水電解質との副反応に消費されるＬｉの消費が抑制されたためと推察される。特に、ＰＧＬＳＴを添加した実施例１では、初期を除く不可逆容量が殆ど発生していない。
このように、実施例１，２においては、初期を除く充放電サイクル中に生じる不可逆容量が抑制されているから、比較例１〜３と同程度のサイクル後放電容量を得るために必要な充電電気量を抑制することができる。したがって、効率の優れた充放電を行うことができる。
【００６４】
比較例１は、非水電解質に添加剤を含まない電池であるから、充放電サイクル中に継続的に生成する活物質と電解質との反応面を保護する被覆効果が高い膜が形成されず、そのため、初期を除く充放電サイクル中の不可逆容量を生じる原因となる非水電解質との副反応が抑制されなかったと考えられる。
【００６５】
比較例２は、非水電解質にＤＴＤを添加した電池である。比較例１の電池と比べると、初期を除く不可逆容量の増大が抑えられる効果が見られるものの、その効果は実施例１，２と比較して小さい。その理由は、ＤＴＤ分子の対称性が保護膜の形成に不利に働くためではないかと推察される。
【００６６】
比較例３は非水電解質にＶＣを添加した電池である。比較例２の電池と比べても、初期を除く不可逆容量の低減が改善されていない。ＶＣは還元分解電位が環状硫酸エステル類より低く、主溶媒の還元分解電位と近いため、保護膜形成と主溶媒の分解反応が競合的に起こり、主溶媒の分解を十分に抑制できないためと考えられる。
【００６７】
比較例４は、黒鉛を負極材料とし、通常の非水電解質を用いた従来の非水電解質二次電池に相当する。この電池では、初回充放電時に、黒鉛負極に保護膜が形成されることに伴って不可逆容量が発生するが、初期を除く充放電サイクルでは不可逆容量が殆ど発生せず、充放電効率に優れている。
これは、黒鉛負極では充放電サイクルに伴う体積変化が殆どないため、新たな電解質との反応面が生成しがたいことによるものと考えられる。
しかし、黒鉛の理論容量はＳｉを構成元素に含む活物質の理論容量に及ばないから、放電容量が実施例の電池に及ばない。
【００６８】
比較例５は、黒鉛負極とＰＧＬＳＴを添加した非水電解質とを組み合わせた電池である。ＰＧＬＳＴを添加すると、非水電解質が添加剤を含まない比較例５の電池よりも初期を除く不可逆容量が増加してしまうことが見て取れる。したがって、ＰＧＬＳＴの添加は、黒鉛負極に対して効果を有していない。
【００６９】
以上の結果から、式（１）の環状硫酸エステルの添加効果は、負極活物質が、ＳｉとＯとを構成元素に含む材料である電池において、特有のものであり、この組み合わせにおいて、顕著な効果を奏することが実証された。
【産業上の利用可能性】
【００７０】
本発明に係る非水電解質二次電池は、負極に含まれる負極活物質が、ＳｉとＯとを構成元素に含む材料を有し、非水電解質が式（１）の環状硫酸エステルを含有し、放電容量が大きく、初期を除く充放電サイクル中に生じる不可逆容量が抑制されているから、携帯機器用はもちろん、ハイブリッド自動車用、電気自動車用の非水電解質二次電池として有用である。
【符号の説明】
【００７１】
１    リチウム二次電池
２    電極群
３    電池容器
４    正極端子
４’  正極リード
５    負極端子
５’  負極リード
２０    蓄電ユニット
３０    蓄電装置
【図１】
2017010742.tif 000013
【図２】
2017010742.tif 000014